(57)【要約】【課題】  局所的なフラッディングや固体高分子膜のドライアウトを防止すると共に、ガスの拡散性を高めたガス拡散層及びその製造方法を提供する。発電性能を安定化すると同時に高効率化した固体高分子型燃料電池を提供する。【解決手段】  固体高分子型燃料電池に適用されるガス拡散層の製造方法であって、導電性材料１２から形成される基材１３の表面を親水性にする第１の工程と、第１の工程後に、親水性の官能基を有する撥水性物質１５を用いて基材１３に対して撥水処理加工をする第２の工程と、を含むことを特徴とする。【選択図】図２
2006073261.tif 000002
【特許請求の範囲】
【請求項１】
固体高分子型燃料電池に適用されるガス拡散層の製造方法であって、
導電性材料から形成される基材の表面を親水性にする第１の工程と、
前記第１の工程後に、親水性の官能基を含む撥水性物質を用いて前記基材に対して撥水処理加工をする第２の工程と、
を含むことを特徴とするガス拡散層の製造方法。
【請求項２】
前記第２の工程後に、前記基材を乾燥する工程と、前記基材を焼成する工程と、を含むことを特徴とする請求項１記載のガス拡散層の製造方法。
【請求項３】
前記第１の工程は、前記基材を酸化処理することを特徴とする請求項１記載のガス拡散層の製造方法。
【請求項４】
前記基材は、表面に微小孔を構成した導電性材料から形成されており、
前記第２の工程は、前記微小孔及び前記微小孔周辺部の少なくともいずれかに撥水性物質を分散させて、基材表面に撥水性皮膜を形成することを特徴とする請求項１乃至３のいずれか１項に記載のガス拡散層の製造方法。
【請求項５】
導電性材料から形成されると共に表面に微小孔が設けられた基材と、
前記導電性材料の少なくとも一部と結着した撥水性物質が前記導電性材料の表面に均一に分散されて前記基材表面に被覆された撥水性皮膜と、
を有することを特徴とするガス拡散層。
【請求項６】
前記撥水性皮膜は、前記微小孔又は微小孔周辺の少なくとも一方の表面に形成されたことを特徴とする請求項５記載のガス拡散層。
【請求項７】
前記導電性材料は、カーボン繊維であることを特徴とする請求項５記載のガス拡散層。
【請求項８】
固体高分子膜の両面側に形成された燃料電極と酸化剤電極とから構成される膜電極接合体と、前記膜電極接合体の両面側に形成された燃料電極側セパレータ及び酸化剤電極側セパレータとを備える固体高分子型燃料電池であって、
前記燃料電極及び酸化剤電極は、前記固体高分子膜側から前記各セパレータ側に向かって、触媒層とガス拡散層とを各々形成しており、
前記ガス拡散層は、導電性材料から形成されると共に表面に微小孔が設けられた基材と、前記導電性材料の少なくとも一部と結着した撥水性物質が前記導電性材料の表面に均一に分散されて前記基材表面に被覆された撥水性皮膜と、を有することを特徴とする固体高分子型燃料電池。
【請求項９】
前記酸化剤電極側のガス拡散層は、セパレータ側から触媒層側に向かって、基材を形成する導電性材料表面の微小孔の占める面積の割合を増加させたことを特徴とする請求項８記載の固体高分子型燃料電池。
【請求項１０】
前記酸化剤電極側のガス拡散層は、ガス拡散層中のガス入口側からガス出口側に向かい、ガスの流路に沿って、基材を形成する導電性材料表面の微小孔の占める面積の割合を増加させたことを特徴とする請求項８又は９記載の固体高分子型燃料電池。
【発明の詳細な説明】
【技術分野】
【０００１】
本発明は、自動車等の車両搭載に適した固体高分子型燃料電池、固体高分子型燃料電池に適用されるガス拡散層及びガス拡散層の製造方法に関する。
【背景技術】
【０００２】
燃料電池は、燃料として燃料ガス（水素ガス）と酸化剤ガス（酸素ガス）とを用いた発電装置であり、低公害かつ発電効率が高いため、「ポスト原子力」、「ポスト内燃機関」として注目されている。例えば、家庭用オンサイト発電用、携帯型小型発電用又は宇宙船搭載型発電用などの一部の分野において、燃料電池は実用化されている。自動車業界においても、内燃機関に代えて作動するモータ用の電源として燃料電池を利用する気運が急速に高まっている。自動車搭載用の燃料電池は、特に小型化かつ高出力化が要求されるため、各種の燃料電池の中でも固体高分子型燃料電池の研究開発が進められている。
【０００３】
固体高分子型燃料電池は、発電の基本単位となる単位セル（単セル）を複数個積層した燃料電池スタックから構成される。単セルは、固体高分子電解質膜の両面側に燃料電極と酸化剤電極を配置して膜電極接合体（MEA）を構成しており、各電極は、固体高分子電解質膜側から触媒層とガス拡散層とを形成して、ガス拡散層の両面側に各々セパレータを配置している。
【０００４】
上記固体高分子型燃料電池では、セパレータに形成したガス流路から燃料ガスと酸化剤ガスが導入され、燃料電極及び酸化剤電極において、式１と式２に示す化学反応が進行する。
【０００５】
H２  →  ２H+  ＋  ２e-    （燃料電極側）…（式１）
1/2O2 ＋ ２H+  ＋  ２e- → H２O  ＋ Ｑ  (反応熱)  （酸化剤電極側）…（式２）
電池全体としては、式３に示す化学反応が進行し、起電力が生じて外部負荷に対して電気的仕事がなされる。
【０００６】
H２  ＋  1/2O2  → H２O  ＋ Ｑ  (反応熱)  （全体の反応）…（式３）
式１に示すように、燃料電極で発生したプロトン（水素イオン）は、固体高分子膜中のプロトン交換基を伝導して酸化剤電極側に移動する。プロトン交換基は、飽和に含水させると比抵抗が小さくなり、プロトン導電性電解質として機能する。このため、通常、加湿装置等を設置して反応ガスを加湿した上で単セルに供給し、固体高分子膜の含水状態を飽和に維持することにより、固体高分子型燃料電池の発電性能の低下を防いでいる。
【０００７】
また、式２に示すように、酸化剤電極側では酸化反応が進行すると同時に生成水が生じるが、生成水は、酸化剤ガスの流れに伴い単セル内の下流側に流れる。単セル内の下流側には、生成水の他にも加湿された酸化剤ガス中に含まれる水が流れるため、単セル内の下流側に流れた多量の水は過飽和となり、液滴が生じ、酸化剤ガスの流通性（ガス拡散性）が低下する恐れがあった。そこで、酸化剤ガスの加湿量を減らし、単セル内の下流側での液滴の発生を抑制したとしても、発電効率を高めて酸化剤ガスの利用率を高めた場合には、生成水が多量に存在し、液滴が生じる恐れが依然としてあった。
【０００８】
さらに、酸化剤ガスの加湿量を大幅に減らし、単セル内の下流側での液滴の発生を抑制したとしても、単セル内の上流側での水分量が逆に減少して固体高分子電解質膜がドライアウトし、発電性能が大幅に低下してしまう恐れがあった。
【０００９】
そこで、ガス拡散層に撥水処理加工をすることにより液滴化を抑制し、ガス拡散性を高めて発電性能を向上させた固体高分子型燃料電池が開示されている（例えば、特許文献１参照）。本技術では、カーボン繊維から形成したカーボンペーパやカーボンクロス等を構成材料とした基材を用いて、基材にフッ素系樹脂等の撥水処理剤を含浸させて、ガス拡散層を形成している。
【特許文献１】特開２００２−５６８５１号公報（第４頁）
【発明の開示】
【発明が解決しようとする課題】
【００１０】
しかしながら、特許文献１に記載の含浸法を用いて撥水処理する方法では、撥水処理剤がガス拡散層中に均一に分散しないため、撥水処理剤が少量あるいは存在しない領域があった。
【００１１】
ガス拡散層中に撥水処理剤が少量又は存在しない領域が生じると、酸化剤ガス中の液滴や生成水が滞留してガス拡散層中の微小孔を閉塞してしまい、ガス拡散性が低下してしまう恐れがあった。
【００１２】
逆に、ガス拡散層中に撥水処理剤が高濃度で分散された領域が存在すると、近傍の触媒層中に含まれる水分が過剰に排出されてしまい、固体高分子膜がドライアウトして燃料電池の発電性能が低下する恐れがあった。
【００１３】
さらに、ガス拡散層中に撥水処理剤が高濃度に分散されると、撥水処理剤がガス拡散層中の微小孔を埋めてしまい、ガス拡散層中の液滴や滞留した生成水が排出されなくなり、ガス拡散性が一層低下してしまう恐れがあった。
【課題を解決するための手段】
【００１４】
本発明は、上記課題を解決するためになされたものであり、すなわち、本発明のガス拡散層の製造方法は、固体高分子型燃料電池に適用されるガス拡散層の製造方法であって、導電性材料から形成される基材の表面を親水性にする第１の工程と、第１の工程後に、親水性の官能基を含む撥水性物質を用いて基材に対して撥水処理加工をする第２の工程と、を含むことを要旨とする。
【００１５】
本発明のガス拡散層は、導電性材料から形成されると共に表面に微小孔が設けられた基材と、導電性材料の少なくとも一部と結着した撥水性物質が導電性材料の表面に均一に分散されて基材表面に被覆された撥水性皮膜と、を有することを要旨とする。
【００１６】
本発明の固体高分子型燃料電池は、固体高分子膜の両面側に形成された燃料電極と酸化剤電極とから構成される膜電極接合体と、膜電極接合体の両面側に形成された燃料電極側セパレータ及び酸化剤電極側セパレータとを備える固体高分子型燃料電池であって、燃料電極及び酸化剤電極は、固体高分子膜側から各セパレータ側に向かって、触媒層とガス拡散層とを各々形成しており、ガス拡散層は、導電性材料から形成されると共に表面に微小孔が設けられた基材と、導電性材料の少なくとも一部と結着した撥水性物質が導電性材料の表面に均一に分散されて基材表面に被覆された撥水性皮膜と、を有することを要旨とする。
【発明の効果】
【００１７】
本発明のガス拡散層の製造方法によれば、導電性材料表面を予め処理した上で撥水処理加工をしたため、浸漬法を用いて撥水処理加工をした場合であっても、撥水性物質を均一に分散したガス拡散層を得ることができる。
【００１８】
本発明のガス拡散層によれば、導電性材料の表面に撥水性物質を均一に分散したため、局所的なフラッディングや固体高分子膜のドライアウトを防止すると共に、撥水性物質によるガス拡散層中の微小孔の閉塞を抑制してガスの拡散性を高めることができる。
【００１９】
本発明の固体高分子型燃料電池によれば、発電性能を安定化すると同時に高効率化することができる。
【発明を実施するための最良の形態】
【００２０】
以下、本発明の実施の形態に係るガス拡散層及びガス拡散層の製造方法について、固体高分子型燃料電池に適用したガス拡散層を例に挙げて、図１から図８までを用いて説明する。
【００２１】
図１は、本発明の実施の形態に係る固体高分子型燃料電池を構成する単位セル（単セル）の断面を示す概略図である。図１に示すように、単セル１は、固体高分子膜２の両面側に燃料電極３と酸化剤電極４とを配置して膜電極接合体（MEA）５を形成している。燃料電極３は、固体高分子膜２側から、触媒層６とガス拡散層７とを配置して構成しており、酸化剤電極４は、固体高分子膜２側から触媒層８とガス拡散層９とを配置して構成している。膜電極接合体（MEA）５の両面側には、燃料電極側セパレータ１０と酸化剤電極側セパレータ１１とを配置しており、燃料電極側セパレータ１０は、ガス拡散層７側に燃料を流通させる燃料ガス流路１０Aを形成し、酸化剤電極側セパレータ１１は、ガス拡散層９側に冷却水を流通させる冷却水流路１１Bを形成している。
【００２２】
図１に示す燃料電極側及び酸化剤電極側の各ガス拡散層７、９は、燃料ガスを拡散させる機能と電気伝導体としての機能を有しており、図２（a）に、酸化剤電極側ガス拡散層９の構成を概略的に示す。図２(a)に示すように、酸化剤電極側ガス拡散層９は、カーボン繊維１２を織ったカーボンペーパから構成される基材１３と、基材１３の表面に被覆された撥水性皮膜と、から構成される。図２(a)に示すＡ部拡大図を図２(b)に示す。図２(b)に示すように、カーボン繊維１２には多数の微小孔１４が形成されており、微小孔１４及び微小孔１４周辺部のカーボン繊維１２表面に撥水性物質１５が均一に分散されて、基材１３表面に撥水性皮膜１６を被覆している。なお、ここでは、ガス拡散層９としてカーボンペーパから構成した例を挙げたが、ガス拡散層９はカーボンペーパに限定されるものではなく、カーボン不織布又はカーボンクロス等の導電性材料から形成することもできる。また、微小孔１４及び微小孔１４周辺部の全面に撥水性皮膜１６を形成したが、撥水性皮膜１６は、微小孔１４又は微小孔１４周辺部のいずれか一方のカーボン繊維１２表面に形成すれば良い。
【００２３】
さらに、図２に示した酸化剤電極側ガス拡散層９の詳細な構成を図３に示す。図３に示すように、酸化剤電極側ガス拡散層９では、カーボン繊維１２表面の微小孔１４の占める面積の割合が、９a側から９c側に向かい、つまり酸化剤電極側セパレータ１１側から固体高分子膜２側に向かって増加している。なお、酸化剤電極側ガス拡散層９a中のカーボン繊維１２aの拡大図を図３（b）に示し、酸化剤電極側ガス拡散層９c中のカーボン繊維１２cの拡大図を図３（c）に示す。
【００２４】
なお、カーボン繊維表面に占める微小孔の面積の割合は、後述するガス拡散層の製造方法において説明する酸化処理条件を変えることにより、各種変えることができる。酸化処理条件を変えて製造した微小孔の面積の割合が異なる数種類のカーボン繊維を混合するか、あるいは、複数種の層を積層することによりガス拡散層を構成することができる。
【００２５】
このようにカーボン繊維１２に占める微小孔１４の面積の割合を変化させると、撥水性皮膜１６を形成する撥水性物質１５の結着量が変わるため、酸化剤電極側セパレータ１１側よりも固体高分子膜２側の撥水性が高くなる。これに伴い、酸化剤電極４側の触媒層８により生成した水は、ガス拡散層９に速やかに排出されて気化や拡散が促進される。この結果、耐フラッディング性能が向上するため、発電性能を長期に亘り安定化し、かつ高効率化することができる。
【００２６】
また、ガス拡散層中における微小孔の占める面積の割合は、セパレータに形成したガス流路に沿って以下に示すように変えても良い。
【００２７】
図４は、各セパレータに形成したガス流路を上面から見た場合の模式図を示し、図５(a)は、図４に示すX-X’断面図、図５（ｂ）は、図４に示すY-Y’断面図を示す。図４及び図５に示すように、各セパレータ１０、１１には、複数平行に配置したリブによりガス流路１７が形成されており、ガス流路１７の一方の端部にガス入口１８とガス入口マニホールド１９とを配置し、他方の端部にガス出口２０とガス出口マニホールド２１とを配置している。
【００２８】
ここで、酸化剤電極側ガス拡散層において、構成材料であるカーボン繊維表面において微小孔が占める面積の割合を、ガスの流路に沿って、ガス入口側からガス出口側に向かい増加させることが好ましい。
【００２９】
図６(a)は、酸化剤電極側のガス拡散層を示す模式図である。図６(a)に示すように、酸化剤電極側ガス拡散層９は、後述するガス拡散層の製造方法において説明する酸化処理条件を変えて製造した２種類の層９m、９nにより構成している。各層９m、９nは、それぞれガス入口側(I側)とガス出口側(O側)に配置される。ガス拡散層９m中のカーボン繊維１２m表面に形成した微小孔の占める面積の割合に対して、ガス拡散層９n中のカーボン繊維１２n表面に形成した微小孔の占める面積の割合を増加させている。ガス拡散層９m中のカーボン繊維の拡大図を図６(b)に示し、ガス拡散層９n中のカーボン繊維１２nの拡大図を図６(c)に各々示す。
【００３０】
このように微小孔の占める面積の割合を、ガス流路に沿って、ガス入口側(I側)からガス出口側(O側)に向かい増加させることにより、撥水性物質の結着量が変わり、ガス入口側(I側)に比べてガス出口側(O側)の撥水性が高くなる。
【００３１】
燃料電極側に比べて酸化剤電極側において過剰に生成水が生じる傾向があるため、酸化剤電極（カソード）側のガス出口側(O側)の撥水性を高めることにより、酸化剤電極側のガス出口側の触媒層で生成した水を速やかにガス拡散層側に排出することができる。このため、耐フラッディング性能が向上し、発電性能を長期に亘り安定化すると同時に高効率化することができる。
【００３２】
[ガス拡散層の製造方法]
本発明の実施の形態に係るガス拡散層の製造方法は、導電性材料から形成される基材の表面を親水性にする第１の工程後に、親水性の官能基を含む撥水性物質を用いて、表面を親水性とした基材に対して撥水処理加工を行い（第２の工程）、第２の工程後に、基材を乾燥する工程と、基材を焼成する工程と、を経る。
【００３３】
第１の工程は、基材表面を親水性にできればどの方法を用いても良いが、例えば、基材を液相酸化等の酸化処理をして親水性とすることが好ましい。基材を酸化処理すると基材表面に微小孔が形成されるが、この場合、第２の工程は、基材の微小孔及び微小孔周辺部の少なくともいずれかに撥水性物質を分散させて撥水性皮膜を形成することが好ましい。
【００３４】
第１の工程において基材表面を液相酸化する場合には、硝酸溶液、次亜塩素酸溶液、過硫酸アンモニウム水溶液等を用いることが好ましい。
【００３５】
親水性の官能基を含む撥水性物質としては、フッ素樹脂等を界面活性剤により安定させた材料を用いることが好ましい。界面活性剤は、特に限定されないが、非イオン系の界面活性剤を用いることが好ましく、例えば、ポリオキシエチレンアルキルエーテル（R-O-(CH2CH2O)nH）、脂肪酸ジエタノールアミドR-CON- (CH2CH2OH)2、ポリオキシエチレンアルキルフェニルエーテルR-(C6H4)-O- (CH2CH2O)n H等が挙げられる。
【００３６】
基材を乾燥する工程は、基材中に含まれる余剰な水分を排除することを目的としており、約80℃の温度で約10分〜30分程度、乾燥処理することが好ましい。
【００３７】
基材を焼成する工程は、基材中に含まれる界面活性剤を除去すると共に、撥水性物質を溶融させて基材に定着化することを目的としており、約350℃の温度で約30分〜60分程度、焼成処理することが好ましい。
【００３８】
さらに、ガス拡散層の製造方法を具体的に説明する。
【００３９】
まず、過硫酸アンモニウム水溶液を用いて、カーボン繊維から形成した基材の表面を液相酸化する（第１の工程）。液相酸化すると、図７（a）に示すように、基材を形成するカーボン繊維２２の表面に微小孔２３が形成されて、カーボン繊維２２表面に酸素を含有する官能基（酸素含有官能基）２４が導入される。これにより、酸素含有官能基が基材表面に分散されて、酸化処理した箇所が親水性となる。
【００４０】
次に、純水で固形分比が約１０wt%に稀釈されたPTFEディスパージョン中にカーボン繊維２２を浸漬する（第２の工程）。PTFEディスパージョンは、ポリオキシエチレンアルキルエーテル（R-O-(CH2-CH2-O)n H）によりPTFE粒子が安定化されている。カーボン繊維をPTFEディスパージョン中に浸漬すると、図７(b)に示すように、カーボン繊維２２表面の含酸素官能基部にPTFE粒子の界面活性剤中の親水基部２５が吸着し、カーボン繊維２２表面にPTFE粒子２６が均一に分散して固定化される。
【００４１】
その後、PTFE粒子２６を分散したカーボン繊維２２を80℃で20分間乾燥した後、350℃で50分間焼成する。すると、溶融したPTFE粒子２６は、カーボン繊維２２表面の微小孔２３内部に侵入し、再固形化した後、ブリッヂング効果（アンカー効果）により、カーボン繊維２２表面にPTFE粒子２６が結着する。図７(c)に示したＢ部の拡大図を図８に示す。図８に示すように、カーボン繊維２２とPTFE粒子２６とが結着して、カーボン繊維２２表面にPTFE粒子２６が均一に分散して、基材１３表面に撥水性被膜２７が形成される。
【００４２】
以上説明したように、本実施形態によれば、ガス拡散層を形成する導電性材料表面に酸素を含有した官能基を形成した上で撥水処理加工をしている。このため、浸漬法を用いた場合であっても、カーボン繊維表面に撥水性物質を均一に分散することができ、ガス拡散層の撥水性を均一化することができる。この結果、ガス拡散層中の局所的なフラッディングや固体高分子膜のドライアウトを防止することができる。また、ガス拡散層中の微小孔は、撥水性物質により閉塞されることがないため、ガス拡散性の低下を抑制することができる。
【００４３】
また、一般に、導電性材料表面を酸化処理すると、導電性材料表面に微小孔に表面凹凸が発生する。そこで、表面凹凸部に撥水性物質を入り込ませて、ブリッヂング効果（アンカー効果）を発揮させることにより、焼成処理前及び焼成処理後の撥水性物質をガス拡散層中の導電性材料表面上に結着して、基材表面に撥水性皮膜を形成することができる。
【００４４】
さらに、ガス拡散層中の撥水性を均一化できるため、長期に亘り、固体高分子型燃料電池の発電特性を安定化すると共に、高効率化することができる。
【図面の簡単な説明】
【００４５】
【図１】本発明の実施の形態に係る固体高分子型燃料電池の構成単位である単セルの構成を示す断面図である。
【図２】（a）は、図１に示す単セルの酸化剤電極側ガス拡散層の構成を示す概略図であり、(b)は、(a)に示すＡ部拡大図である。
【図３】図２に示す酸化剤電極側ガス拡散層の詳細な構成を示す図である。
【図４】各セパレータに形成したガス流路を上面から見た場合の模式図である。
【図５】(a)は、図４に示すX-X’断面図、（ｂ）は、図４に示すY-Y’断面図である。
【図６】(a)は、酸化剤電極側のガス拡散層を示す模式図であり、(b)は、ガス拡散層９m中のカーボン繊維の拡大図、(c)は、ガス拡散層９n中のカーボン繊維１２nの拡大図である。
【図７】本発明の実施の形態に係るガス拡散層の製造方法における、(a)から（c）までの各工程を説明する概略図である。
【図８】図７(c)に示したカーボン繊維の一部であるＢ部拡大図である。
【符号の説明】
【００４６】
９…酸化剤電極側ガス拡散層,
１２…カーボン繊維,
１３…基材,  
１４…微小孔,
１５…撥水性物質,
１６…撥水性皮膜,
【図１】
2006073261.tif 000003
【図２】
2006073261.tif 000004
【図３】
2006073261.tif 000005
【図４】
2006073261.tif 000006
【図５】
2006073261.tif 000007
【図６】
2006073261.tif 000008
【図７】
2006073261.tif 000009
【図８】
2006073261.tif 000010